ЭПОКСИДНАЯ ПОЛИМЕРНАЯ КОМПОЗИЦИЯ ДЛЯ АРМИРОВАННОГО ВОЛОКНАМИ КОМПОЗИТНОГО МАТЕРИАЛА, ПРЕПРЕГ И АРМИРОВАННЫЙ ВОЛОКНАМИ КОМПОЗИТНЫЙ МАТЕРИАЛ

3
4
1. Эпоксидная полимерная композиция, включающая компоненты (А), (В), (С) и (D), где у эпоксидной полимерной композиции вязкость при 40°С составляет от приблизительно 1·10 до приблизительно 1·10 Па·с, температура начала отверждения составляет от приблизительно 90 до приблизительно 110°С, и минимальная вязкость при температуре начала отверждения составляет от приблизительно 2 до приблизительно 20 Па·с, причем компоненты (А), (В), (С) и (D) содержат:
(A) приблизительно 60 мас.ч. или более эпоксидного полимера типа тетраглицидиламина на 100 мас.ч. эпоксидной полимерной смеси
(B) дициандиамид;
(C) диаминодифенилсульфон и
(D) соединение мочевины.
2. Эпоксидная полимерная композиция по п. 1, в которой количество эпоксидного полимера типа тетраглицидиламина в компоненте (А) составляет от приблизительно 60 до приблизительно 95 мас.ч. на 100 мас.ч. эпоксидной полимерной смеси; и компонент (А) дополнительно включает от приблизительно 5 до приблизительно 40 мас.ч. эпоксидного полимера, иного чем эпоксидный полимер типа тетраглицидиламина.
3. Эпоксидная полимерная композиция по п. 2, в которой эпоксидный полимер, иной чем эпоксидный полимер типа тетраглицидиламина, представляет собой эпоксидный полимер, по меньшей мере, одного типа, выбранный из группы, состоящей из эпоксидного полимера типа бисфенола, эпоксидного полимера типа
глицидиланилина, эпоксидного полимера типа аминофенола, эпоксидного полимера типа новолака и их сочетания.
4. Эпоксидная полимерная композиция по п. 1, в которой количество компонента (С) составляет от приблизительно 5 до приблизительно 30 мас.ч. на 100 мас.ч. эпоксидной полимерной смеси.
5. Эпоксидная полимерная композиция по п. 1, в которой компонент (D) представляет собой 2,4-толуолбисдиметилмочевину.
6. Эпоксидная полимерная композиция по п. 1, в которой количество компонента (D) составляет от приблизительно 3 до приблизительно 8 мас.ч. на 100 мас.ч. эпоксидной полимерной смеси.
7. Эпоксидная полимерная композиция по любому из пп. 1-6, в которой модуль изгиба Е при 25°С отвержденного полимера, полученного отверждением эпоксидной полимерной композиции при 130°С в течение 2 часов, составляет от приблизительно 3,5 до приблизительно 4,5 ГПа.
8. Эпоксидная полимерная композиция по п. 1, в которой температура стеклования отвержденного полимера, полученного отверждением эпоксидной полимерной композиции при 130°С в течение 2 часов после погружения отвержденного полимера в кипящую воду в течение 24 часов, составляет приблизительно 120°С или выше.
9. Препрег, включающий армирующее волокно и эпоксидную полимерную композицию по любому из пп. 1-8.
10. Препрег по п. 9, в котором только одна сторона препрега покрыта в значительной степени эпоксидной полимерной
композицией.
11. Препрег по п. 9 или 10, в котором соотношение пропитывания препрега эпоксидной полимерной композицией составляет от приблизительно 30% до приблизительно 95%.
12. Армированный волокнами композитный материал, включающий термически отвержденный препрег, изготовленный отверждением неотвержденного препрега, в котором неотвержденный препрег включает препрег по любому из пп. 9-11.
13. Способ изготовления, включающий: ламинирование препрега по любому из пп. 9-11; дегазирование при температуре от приблизительно 20°С до приблизительно 50°С и при степени вакуума, составляющей приблизительно 0,09 МПа или более; и увеличение температуры до конечной температуры отверждения при сохранении степени вакуума, составляющей приблизительно 0,09 МПа или более.
14. Способ изготовления по п. 13, в котором эпоксидную полимерную композицию препрега выдерживают при температуре, составляющей от приблизительно 60°С до приблизительно 120°С, и после превращения эпоксидной полимерной композиции в гель осуществляют стадию отверждения при конечной температуре отверждения.
15. Способ изготовления по п. 13, где способ изготовления дополнительно включает изготовление армированного волокнами композитного материала.
16. Препрег по п. 9, в котором армирующие волокна включают множество однонаправленно ориентированных волокон.
17. Препрег по п. 9, в котором армирующие волокна образуют
мультиаксиальную ткань, нетканый материал, матированный, трикотажный или плетеный материал.
18. Препрег по п. 17, в котором мультиаксиальная ткань имеет площадь отверстий, составляющую более чем 0%, чтобы увеличивать проницаемость препрега и сокращать время дегазирования препрега.